;且0<a<10、0<b<10、0<c<50;p为0或1。发现这些晶体具有NaI以上的特性。(Pr0.001Y0.999)3Al5O12单晶(Pr0.1%:YAG)的晶体的图形。(Pr0.002Y0.998)3Al5O12单晶(Pr0.2%:YAG)的晶体的图形。(Pr0.001Lu0.999)3Al5O12单晶(Pr0.1%:LuAG)的晶体的图形。(Pr0.002Lu0.998)3Al5O12单晶(Pr0.2%:LuAG)的晶体的图形。(Pr0.002Y0.998)3Al5O12单晶(Pr0.2%:YAG)的晶体的图形。(Pr0.002Lu0.998)3Al5O12单晶(Pr0.2%:LuAG)的晶体的图形。(Pr0.002Y0.998)2SiO5单晶(Pr0.2%:YSO)的晶体的图形。将BGO的发光峰值放大10倍而进行比较。BGO的发光峰值放大10倍而进行比较。BGO的发光峰值放大10倍而进行比较。BGO的发光峰值放大10倍而进行比较。(Pr0.002Y0.998)3(Sc0.01Al0.99)5O12单晶(Pr0.2%,Sc1%:YAG)的图形。(Pr0.002Lu0.998)3(Sc0.01Al0.99)5O12单晶(Pr0.2%,Sc1%:LuAG)的图形。(Pr0.002Lu0.998)3(Mg0.05Al0.90Hf0.05)5O12单晶(Pr0.2%,Mg5%,Hf5%:LuAG)的图形。(PrY)2O3单晶(Pr1%装料:Y2O3)的图形。(PrY)AlO3单晶(Pr1%装料:YAP)的图形。(PrLu)VO4单晶(Pr1%装料:LuVO4)的图形。(Pr0.002La0.998)LuO3单晶(Pr0.2%:LaLuO3)的图形。(Pr0.002Lu0.998)2Si2O7单晶(Pr0.2%:Lu2Si2O7)的图形。图22是表示Pr0.2%,Sc1%:YAG:Pr0.2%,Sc1%:LuAG:Pr0.2%,Mg5%,Hf5%;LuAG以及BGO中的辐射发光(X射线激励:CuKα)的曲线图。图23是表示Pr1%(装料):Y2O3中的辐射发光(X射线激励:CuKα)的曲线图。图24是表示Pr1%(装料):YAP中的辐射发光(X射线激励:CuKα)的曲线图。图25是表示Pr1%(装料):YVO4中的辐射发光(X射线激励:CuKα)的曲线图。图26是表示Pr0.2%:LaLuO3中的辐射发光(X射线激励:CuKα)的曲线图。图27是表示Pr0.2%:Lu2Si2O7中的辐射发光(X射线激励:CuKα)的曲线图。40相比,最高峰值为BGO的3.5倍的高发光量。;且0<a<10、0<b<10、0<c<50;p为0或1。BGO的8200光子/MeV大幅提高。Pr的浓度x的范围为0.0001≤x<0.02、优选为0.001≤x≤0.02、更优选为0.002≤x≤0.02、特别优选为0.002≤x≤0.003。Pr的浓度x的范围为如上所述)等。(其中,Pr的浓度x的范围为如上所述)等。可以使用Al位置被Lu取代的物质,作为这种物质,例如可以举出(PrxLa1-x)LuO3。(其中,Pr的浓度x的范围如上所述)。Pr的浓度x的范围为0.0001≤x<0.3、优选为0.001≤x<0.05、更优选为0.002≤x≤0.02;Sc的浓度y的范围为0≤y≤0.4、优选为0≤y0.01。;Pr的浓度x的范围为0.0001≤x<0.3、优选为0.001≤x<0.05、更优选为0.002≤x≤0.02;浓度y的范围为0≤y≤0.5、优选为0≤y≤0.1。(其中,Pr的浓度x的范围为如上所述)。;Pr的浓度x的范围为0.0001≤x<0.3、优选为0.001≤x<0.05、更优选为0.002≤x≤0.02。;Pr的浓度x的范围为0.0001≤x<0.3、优选为0.001≤x<0.05、更优选为0.002≤x≤0.02。;0.0001≤w<0.3)。:K(Y0.99Pr0.01)3F10、K(Y0.59Yb0.4Pr0.01)3F10、K(Y0.59Gd0.4Pr0.01)3F10、K(Y0.59Lu0.4Pr0.01)3F10、Ba(Y0.97Pr0.03)2F8、Cs3(Y0.99Pr0.01)F6、Cs3(Y0.99Pr0.01)F6、Ba(Lu0.999Pr0.001)F8、Li(Lu0.95Pr0.05)F4、K(Y0.89Ce0.10Pr0.01)3F10、K(Y0.89La0.10Pr0.01)3F10、(Y0.89Gd0.10Pr0.01)3F10、Pr0.01Mg0.99F2.01、Pr0.03Ca0.97F2.03、Pr0.05Sr0.95F2.05、Pr0.001Ba0.999F2.001、Pr0.01Mn0.99F2.01、Pr0.001LiCaAlF6、Pr0.001LiSrAlF6、Pr0.001NaCaAlF6、Pr0.001BaMgF4、Ba2(Pr0.01La0.99)F7、Ba2(Pr0.01Ce0.99)F7、Ba2(Pr0.01Gd0.99)F7、Ba2(Pr0.01Yb0.99)F7、Ba2(Pr0.01Lu0.99)F7、Ba2(Pr0.01Y0.99)F7、Ba(Pr0.01Yb1.99)F8、KLu3F10等。优选为1~15倍,更优选为2~10倍。Pr的浓度w的范围为0.0001≤w<0.3000、优选为0.0010≤w<0.05000、更优选为0.0020≤w≤0.0200。可以为0<x<10.0000、优选为0<x<4.0000;0<y<10.0000、优选为0<y<4.0000;0<z<50.0000、优选为0<z<20.0000。具体地说,当M为K时,优选为x=1、y=3、z=10,即优选为K(PrwRE1-w)3F10。其中,特别优选为Y、Gd、Yb、或Lu。当M为Ba时,优选x=2、y=1、z=7或者x=1、y=2、z=8,即,优选为Ba2(PrwRE1-w)F7或者Ba(PrwRE1-w)2F8。其中,特别优选为Y、Gd、Yb、或Lu。;M为Al、Ga、Si、Li、Na、K、Cs、Rb、Mg、Ca、Sr、Ba、Sc、Zr、Hf、Mn、Fe、Co、Ni、Cu、Zn、Pd、Cd、Pb中的任意一种以上;且0<a<10、0<b<10、0<c<50;P为0或1。;Pr的浓度x的范围为0.0001≤x<0.02、优选为0.001≤x≤0.02、更优选为0.002≤x≤0.02、特别优选为0.002≤x≤0.003。(PrxY1-x)3Al5O12、(PrxLu1-x)3Al5O12表示的组成、用(PrxRE1-x)3Ga5O12表示的单晶的组成,且具有5x-15x的Pr浓度。(PrxY1-x)AlO3、(PrxLa1-x)AlO3、(PrxLu1-x)AlO3表示的单晶的组成,且具有5x-15x的Pr浓度。(PrxY1-x)2SiO5、(PrxLu1-x)2SiO5表示的单晶的组成,且具有5x-15x的Pr浓度。(PrxY1-x)2O3、(PrxSc1-x)2O3、(PrxLa1-x)2O3、(PrxLu1-x)2O3表示的单晶的组成,且具有5x-15x的Pr浓度(其中,Pr的浓度x的范围为如上所述)。(例如1ppm以下)的物质。优选氧气的分压为2%以下。为目标引入量的5~15倍左右。1×10-3Torr以下。;M为Li、Na、K、Cs、Rb、Mg、Ca、Sr、Ba、Al中的任意一种以上;且0.0001≤w<0.3、0<x<10、0<y<10、0<z<50。另外,如上所述,Pr的浓度w的范围为0.0001≤w<0.3000、优选为0.0010≤w<0.0500、更优选为0.0020≤w≤0.0200。(例如1ppm以下)的物质。CF4,但也可以使用F2气体、HF气体、BF3气体等。为目标引入量的5~15倍左右。1×10-3Pa以下。(PET)、X射线CT、SPECT等的用途中。另外,作为PET的形式,优选二次元型PET、三次元型PET、飞行时间(Time-Of-Flight,TOF)型PET、深度检测(DOI)型PET。(PS-PMT)、光电二极管(PD)或雪崩光电二极管(APD)。5d-4f的迁移,如后述的内容,其波长为200~350nm、荧光寿命为1~300ns左右。通过放大器113被增幅。